(57)【要約】      （修正有）【課題】高強度であり、接着力及び柔軟性にも優れた樹脂組成物、該組成物を使用した高強度樹脂フィルム、該樹脂フィルムの硬化物を有するものである半導体積層体及びその製造方法、並びに該半導体積層体が個片化されたものである半導体装置及びその製造方法を提供する。【解決手段】（Ａ）エポキシ樹脂、（Ｂ）下記式（１）に記載の特定化合物を1種又は２種を含むエポキシ化合物、（Ｃ）フェノール性硬化剤、及び（Ｄ）硬化促進剤を含むことを特徴とする樹脂組成物。2019048905.tif 000062（式中、Ａは、単結合、又は下記式2019048905.tif 000063から選ばれる２価の有機基である。）【選択図】なし【特許請求の範囲】
【請求項１】
（Ａ）エポキシ樹脂、
（Ｂ）下記式（１）及び／又は式（２）に記載のエポキシ化合物、
（Ｃ）フェノール性硬化剤、及び
（Ｄ）硬化促進剤
を含むものであることを特徴とする樹脂組成物。
【化１】
2019048905.tif 000053
【化２】
2019048905.tif 000054
（式中、Ａは、単結合、又は下記式
【化３】
2019048905.tif 000055
から選ばれる２価の有機基である。）
【請求項２】
前記（Ａ）成分がシリコーン変性エポキシ樹脂であることを特徴とする請求項１に記載の樹脂組成物。
【請求項３】
前記シリコーン変性エポキシ樹脂が、下記式（３）で表され、重量平均分子量が３，０００〜５００，０００であることを特徴とする請求項２に記載の樹脂組成物。
【化４】
2019048905.tif 000056
［式中、Ｒ１〜Ｒ６は、それぞれ独立に、炭素数１〜２０の１価炭化水素基又はアルコキシ基であり、互いに同一でも異なっていてもよい。また、ａ、ｂ、ｃ、ｄ及びｅは、各繰り返し単位の組成比を表し、０＜ａ＜１、０≦ｂ＜１、０≦ｃ＜１、０＜ｄ＜１、０≦ｅ＜１、０．６７≦（ｂ＋ｄ）／（ａ＋ｃ＋ｅ）≦１．６７、かつａ＋ｂ＋ｃ＋ｄ＋ｅ＝１を満たす正数である。ｇは、０〜３００の整数である。Ｘは、下記式（４）で表される２価の有機基である。Ｙは、下記式（５）で表される２価のシロキサン骨格含有基である。Ｚは下記式（６）で表される２価の有機基である。］
【化５】
2019048905.tif 000057
（式中、Ｅは、単結合、又は下記式
【化６】
2019048905.tif 000058
から選ばれる２価の有機基である。Ｒ７及びＲ８は、炭素数１〜２０の１価炭化水素基又はアルコキシ基であり、互いに同一でも異なっていてもよい。ｔ及びｕは、それぞれ独立に、０〜２の整数である。）
【化７】
2019048905.tif 000059
（式中、ｖは、０〜３００の整数である。）
【化８】
2019048905.tif 000060
（式中、Ｇは、単結合、又は下記式
【化９】
2019048905.tif 000061
から選ばれる２価の有機基である。Ｒ９及びＲ１０は、炭素数１〜２０の１価炭化水素基又はアルコキシ基であり、互いに同一でも異なっていてもよい。ｗ及びｘは、それぞれ独立に、０〜２の整数である。）
【請求項４】
前記樹脂組成物の硬化後における引張強度が６．０ＭＰａ以上であることを特徴とする請求項１から請求項３のいずれか１項に記載の樹脂組成物。
【請求項５】
前記（Ｂ）成分が、前記（Ａ）成分１００質量部に対し、０．５〜１００質量部含まれることを特徴とする請求項１から請求項４のいずれか１項に記載の樹脂組成物。
【請求項６】
更に、（Ｅ）無機充填剤を含むものであることを特徴とする請求項１から請求項５のいずれか１項に記載の樹脂組成物。
【請求項７】
前記無機充填剤が、シリカであり、前記樹脂組成物中２０〜９６質量％含まれることを特徴とする請求項６に記載の樹脂組成物。
【請求項８】
請求項１から請求項７のいずれか１項に記載の樹脂組成物がフィルム化されたものであることを特徴とする樹脂フィルム。
【請求項９】
前記樹脂フィルムの硬化後における引張強度が６．０ＭＰａ以上であることを特徴とする請求項８に記載の樹脂フィルム。
【請求項１０】
半導体ウエハ上に請求項８又は請求項９に記載の樹脂フィルムの硬化物を有するものであることを特徴とする半導体積層体。
【請求項１１】
請求項１０に記載の半導体積層体が個片化されたものであることを特徴とする半導体装置。
【請求項１２】
請求項８又は請求項９に記載の樹脂フィルムを半導体ウエハに貼り付け、該半導体ウエハをモールドする工程と、前記樹脂フィルムを加熱硬化する工程とを有することを特徴とする半導体積層体の製造方法。
【請求項１３】
請求項１２に記載の半導体積層体の製造方法によって製造した半導体積層体を個片化する工程を有することを特徴とする半導体装置の製造方法。
【発明の詳細な説明】
【技術分野】
【０００１】
本発明は、樹脂組成物、樹脂フィルム、半導体積層体、半導体積層体の製造方法及び半導体装置の製造方法に関する。
【背景技術】
【０００２】
近年、半導体業界ではスマートフォンなどのモバイル機器の小型化・低コスト化に対応するため、チップ基板となるシリコンウエハの薄型化や、製造効率向上を目的とした大型プラスチック基板への転換が検討されている。しかし、薄型基板や柔軟なプラスチック基板では反りの影響が顕著になるため、封止材にクラックが生じないよう、封止材の強度が重要となる。これまでに、封止材の強度向上のため、ビスフェノールＡ、ビフェニル等のフェノール化合物や、ノボラック樹脂、クレゾールノボラック樹脂等のフェノール樹脂等の硬化剤を用いて種々検討が進められてきたが、更なる高強度の封止材が求められている（特許文献１）。また、基板が柔軟になるため曲がりやすくなるが、歪曲時にはチップ端やチップ下部に大きな応力がかかり、封止材・チップ間、又は封止材・基板間での剥離が生じやすくなるため、封止材そのものの接着力を上げる必要も同時に生じていた。
【０００３】
また、エポキシ樹脂にフルオレン骨格を有する樹脂が耐熱性の観点から用いられてきているが、フルオレン骨格のみの樹脂だけでは、樹脂の硬化における柔軟性が低下し、ウエハをモールドした場合、加熱によりクラックが発生するなどの支障があった（特許文献２）。
【０００４】
また、角型プラスチック基板を封止する場合、液状タイプの封止材では基板の内側と外側でムラが生じやすくなるため、これを容易に均一に封止できるフィルムタイプが望まれていた。
【０００５】
そこで、歪曲時もクラックが入りづらいよう、高強度で、かつ、反っても剥離の生じない高接着樹脂組成物、及びこれを用いた良好なウエハ保護性能を有するウエハモールド材の開発、及び、そのフィルム化が望まれていた。
【先行技術文献】
【特許文献】
【０００６】
【特許文献１】特開２０１２−１５８７３０号公報
【特許文献２】特許第４８７３２２３号公報
【発明の概要】
【発明が解決しようとする課題】
【０００７】
本発明は、上記問題点に鑑みてなされたものであって、高強度であって、接着力及び柔軟性に優れる樹脂組成物、該組成物がフィルム化されたものである高強度樹脂フィルム、該樹脂フィルムの硬化物を有するものである半導体積層体及びその製造方法、並びに該半導体積層体が個片化されたものである半導体装置及びその製造方法を提供することを目的とする。
【課題を解決するための手段】
【０００８】
上記目的を達成するために、本発明では、
（Ａ）エポキシ樹脂、
（Ｂ）下記式（１）及び／又は式（２）に記載のエポキシ化合物、
（Ｃ）フェノール性硬化剤、及び
（Ｄ）硬化促進剤
を含むものであることを特徴とする樹脂組成物を提供する。
【化１】
2019048905.tif 000002
【化２】
2019048905.tif 000003
（式中、Ａは、単結合、又は下記式
【化３】
2019048905.tif 000004
から選ばれる２価の有機基である。）
【０００９】
このような組成物であれば、その硬化物は高強度であって、接着力及び柔軟性に優れる。
【００１０】
また、前記（Ａ）成分がシリコーン変性エポキシ樹脂であることが好ましい。
【００１１】
このように、（Ａ）成分の一例としては、シリコーン変性エポキシ樹脂が挙げられる。
【００１２】
この場合、前記シリコーン変性エポキシ樹脂が、下記式（３）で表され、重量平均分子量が３，０００〜５００，０００であることが好ましい。
【化４】
2019048905.tif 000005
［式中、Ｒ１〜Ｒ６は、それぞれ独立に、炭素数１〜２０の１価炭化水素基又はアルコキシ基であり、互いに同一でも異なっていてもよい。また、ａ、ｂ、ｃ、ｄ及びｅは、各繰り返し単位の組成比を表し、０＜ａ＜１、０≦ｂ＜１、０≦ｃ＜１、０＜ｄ＜１、０≦ｅ＜１、０．６７≦（ｂ＋ｄ）／（ａ＋ｃ＋ｅ）≦１．６７、かつａ＋ｂ＋ｃ＋ｄ＋ｅ＝１を満たす正数である。ｇは、０〜３００の整数である。Ｘは、下記式（４）で表される２価の有機基である。Ｙは、下記式（５）で表される２価のシロキサン骨格含有基である。Ｚは下記式（６）で表される２価の有機基である。］
【化５】
2019048905.tif 000006
（式中、Ｅは、単結合、又は下記式
【化６】
2019048905.tif 000007
から選ばれる２価の有機基である。Ｒ７及びＲ８は、炭素数１〜２０の１価炭化水素基又はアルコキシ基であり、互いに同一でも異なっていてもよい。ｔ及びｕは、それぞれ独立に、０〜２の整数である。）
【化７】
2019048905.tif 000008
（式中、ｖは、０〜３００の整数である。）
【化８】
2019048905.tif 000009
（式中、Ｇは、単結合、又は下記式
【化９】
2019048905.tif 000010
から選ばれる２価の有機基である。Ｒ９及びＲ１０は、炭素数１〜２０の１価炭化水素基又はアルコキシ基であり、互いに同一でも異なっていてもよい。ｗ及びｘは、それぞれ独立に、０〜２の整数である。）
【００１３】
このような組成物であれば、耐薬品性、耐熱性、耐圧性がより優れる硬化物を与えることができる。
【００１４】
また、前記樹脂組成物の硬化後における引張強度が６．０ＭＰａ以上であることが好ましい。
【００１５】
このような組成物であれば、良好な耐クラック性を示す。
【００１６】
また、前記（Ｂ）成分が、前記（Ａ）成分１００質量部に対し、０．５〜１００質量部含まれることが好ましい。
【００１７】
このような組成物であれば、強度向上効果や接着力向上への効果が十分に得られ、耐薬品性、弾性率、線膨張係数に大きな悪影響を与えづらいため好ましい。
【００１８】
更に、（Ｅ）無機充填剤を含むものであることが好ましい。
【００１９】
このような組成物であれば、ウエハ保護性により優れ、更に、耐熱性、耐湿性、強度等により優れる。
【００２０】
この場合、前記無機充填剤が、シリカであり、前記樹脂組成物中２０〜９６質量％含まれることが好ましい。
【００２１】
このような組成物であれば、加工性が良好となり強度が向上するため好ましい。
【００２２】
更に本発明では、上記本発明の樹脂組成物がフィルム化されたものであることを特徴とする樹脂フィルムを提供する。
【００２３】
このような樹脂フィルムは、強度や接着力が高いため、各種エラーの起きづらいウエハモールド材となる。
【００２４】
また、前記樹脂フィルムの硬化後における引張強度が６．０ＭＰａ以上であることが好ましい。
【００２５】
このような樹脂フィルムであれば、良好な耐クラック性を示す。
【００２６】
更に本発明では、半導体ウエハ上に上記本発明の樹脂フィルムの硬化物を有するものであることを特徴とする半導体積層体を提供する。
【００２７】
このような半導体積層体であれば、樹脂フィルムの強度と接着力が高いため、樹脂フィルムにより半導体ウエハが十分に保護されたものとなる。
【００２８】
更に本発明では、上記本発明の半導体積層体が個片化されたものであることを特徴とする半導体装置を提供する。
【００２９】
このような半導体装置であれば、高品質なものとなる。
【００３０】
更に本発明では、上記本発明の樹脂フィルムを半導体ウエハに貼り付け、該半導体ウエハをモールドする工程と、前記樹脂フィルムを加熱硬化する工程とを有することを特徴とする半導体積層体の製造方法を提供する。
【００３１】
このような半導体積層体の製造方法であれば、樹脂フィルムにより半導体ウエハが十分に保護された半導体積層体を製造することができる。
【００３２】
更に本発明では、上記本発明の半導体積層体の製造方法によって製造した半導体積層体を個片化する工程を有することを特徴とする半導体装置の製造方法を提供する。
【００３３】
このような半導体装置の製造方法であれば、高品質な半導体装置を製造することができる。
【発明の効果】
【００３４】
本発明の樹脂組成物は、特定構造のエポキシ化合物（Ｂ）を含むことで、硬化物の強度を大幅に上げることができる。さらに、接着力も向上する。以上の効果から、高接着な柔軟フィルムを作製でき、それにより大口径、薄膜ウエハに対して良好なモールド性能を有するものとなる。また、密着性、接着性、ウエハ保護性に優れ、ウエハを一括してモールドすることが可能となるため、ウエハレベルパッケージに好適に用いることができる樹脂フィルムとなる。これら発明を用いることで、歩留まりよく高品質な半導体装置を提供することができる。
【発明を実施するための形態】
【００３５】
以下、本発明をより詳細に説明する。
【００３６】
上記のように、高強度であって、接着力及び柔軟性に優れる樹脂組成物、該組成物がフィルム化されたものである高強度樹脂フィルム、該樹脂フィルムの硬化物を有するものである半導体積層体及びその製造方法、並びに該半導体積層体が個片化されたものである半導体装置及びその製造方法が求められている。
【００３７】
本発明者らは、上記目的を達成するために鋭意検討を行った。その結果、（Ａ）エポキシ樹脂、（Ｂ）特定の構造のエポキシ化合物、及び（Ｃ）フェノール性硬化剤、及び（Ｄ）硬化促進剤を組み合わせることで、引張強度が大きい硬化物を与える樹脂組成物が得られることを見出した。更に、上記樹脂組成物は接着力も良好であり、この樹脂組成物をフィルム化することでより容易に取り扱えるウエハモールド材となることを見出し、本発明を完成させた。
【００３８】
以下、本発明の実施の形態について具体的に説明するが、本発明はこれらに限定されるものではない。
【００３９】
［樹脂組成物］
本発明の樹脂組成物は、（Ａ）エポキシ樹脂、（Ｂ）特定のエポキシ化合物、（Ｃ）フェノール性硬化剤、及び（Ｄ）硬化促進剤を含むものである。
【００４０】
［（Ａ）成分］
本発明の樹脂組成物において、（Ａ）成分は、エポキシ樹脂である。前記エポキシ樹脂としては、ビスフェノールＡ型エポキシ樹脂、ビスフェノールＦ型エポキシ樹脂、ビスフェノールＡＤ型エポキシ樹脂、フェノールノボラック型エポキシ樹脂、ビフェニル型エポキシ樹脂、ナフタレン型エポキシ樹脂、脂環式エポキシ樹脂、グリシジルエステル型エポキシ樹脂、グリシジルアミン型エポキシ樹脂、複素環式エポキシ樹脂、ジアリールスルホン型エポキシ樹脂、シリコーン変性エポキシ樹脂等が挙げられるが、これらに限定されない。
【００４１】
前記シリコーン変性エポキシ樹脂としては、特に下記式（３）で表され、重量平均分子量が３，０００〜５００，０００であるものが好ましい。このとき、当該シリコーン変性エポキシ樹脂を含む組成物の硬化物が、より耐薬品性、耐熱性、耐圧性を示す。
【化１０】
2019048905.tif 000011
式（３）中、Ｒ１〜Ｒ６は、それぞれ独立に、炭素数１〜２０の１価炭化水素基又はアルコキシ基であり、互いに同一でも異なっていてもよい。前記１価炭化水素基としては、特に限定されないが、直鎖状、分岐状又は環状のアルキル基、アルケニル基、アルキニル基等が挙げられる。Ｒ１〜Ｒ６としては、炭素数１〜１２の１価炭化水素基又はアルコキシ基が好ましく、炭素数１〜１０の１価炭化水素基又はアルコキシ基がより好ましく、炭素数１〜６の１価炭化水素基又はアルコキシ基が特に好ましい。具体的にはＲ１〜Ｒ６としては、メチル基、エチル基、プロピル基、ヘキシル基、シクロヘキシル基、フェニル基等が好ましく、中でも、メチル基及びフェニル基が原料の入手の容易さから好ましい。
【００４２】
式（３）中、ａ、ｂ、ｃ、ｄ及びｅは、各繰り返し単位の組成比を表し、０＜ａ＜１、０≦ｂ＜１、０≦ｃ＜１、０＜ｄ＜１、０≦ｅ＜１、０．６７≦（ｂ＋ｄ）／（ａ＋ｃ＋ｅ）≦１．６７、かつａ＋ｂ＋ｃ＋ｄ＋ｅ＝１を満たす正数である。式（３）中、ｇは、０〜３００の整数である。
【００４３】
式（３）中、Ｘは、下記式（４）で表される２価の有機基である。
【化１１】
2019048905.tif 000012
（式中、Ｅは、単結合、又は下記式
【化１２】
2019048905.tif 000013
から選ばれる２価の有機基である。）
【００４４】
式（３）中、Ｙは、下記式（５）で表される２価のシロキサン骨格含有基である。
【化１３】
2019048905.tif 000014
（式中、ｖは、０〜３００の整数である。）
【００４５】
式（３）中、Ｚは、下記式（６）で表される２価の有機基である。
【化１４】
2019048905.tif 000015
（式中、Ｇは、単結合、又は下記式
【化１５】
2019048905.tif 000016
から選ばれる２価の有機基である。）
【００４６】
式（４）、（６）中、Ｒ７、Ｒ８、Ｒ９及びＲ１０は、炭素数１〜２０の１価炭化水素基又はアルコキシ基であり、互いに同一でも異なっていてもよい。Ｒ７〜Ｒ１０としては、好ましくは炭素数１〜４、より好ましくは炭素数１〜２のアルキル基又はアルコキシ基であり、具体的には、メチル基、エチル基、プロピル基、ｔｅｒｔ−ブチル基、メトキシ基、エトキシ基等が好ましい。
【００４７】
式（４）、（６）中、ｔ、ｕ、ｗ及びｘは、それぞれ独立に、０〜２の整数であるが、０が好ましい。
【００４８】
式（３）で表されるシリコーン変性エポキシ樹脂の重量平均分子量（Ｍｗ）は、３，０００〜５００，０００であるが、５，０００〜２００，０００が好ましい。式（３）で表されるシリコーン変性エポキシ樹脂は、ランダム共重合体でも、ブロック重合体でもよい。
【００４９】
エポキシ樹脂は、１種単独でも、２種以上を組み合わせて用いてもよい。
【００５０】
式（３）で表されるシリコーン変性エポキシ樹脂は、下記式（７）で表されるシルフェニレン化合物及び下記式（８）〜（１１）で表される化合物から選択される化合物を用いて、以下に示す方法により製造することができる。
【００５１】
【化１６】
2019048905.tif 000017
（式中、Ｒ１〜Ｒ１０、Ｅ、Ｇ、ｇ、ｔ、ｕ、ｖ、ｗ及びｘは、前記と同じ。）
【００５２】
式（３）で表されるシリコーン変性エポキシ樹脂は、原料をヒドロシリル化させることで合成できる。その際、反応容器に全部の原料を入れた状態で反応させてもよく、また一部の原料を先に反応させて、その後に残りの原料を反応させてもよく、原料を１種類ずつ反応させてもよく、反応させる順序も任意に選択できる。各化合物の配合比は、上記式（９）、式（１０）及び式（１１）で表される化合物が有するアルケニル基のモル数の合計に対する上記式（７）及び式（８）で表される化合物が有するヒドロシリル基のモル数の合計が０．６７〜１．６７、好ましくは０．８３〜１．２５となるように配合するのがよい。
【００５３】
この重合反応は、触媒存在下で行う。触媒は、ヒドロシリル化が進行することが広く知られているものが使用できる。具体的には、パラジウム錯体、ロジウム錯体、白金錯体等が用いられるが、これらに限定されない。触媒は、Ｓｉ−Ｈ結合に対し、０．０１〜１０．０モル％程度加えることが好ましい。０．０１モル％以上であれば、反応の進行が遅くならず、反応が十分に進行し、１０．０モル％以下であれば、脱水素反応が進行しにくくなり、付加反応の進行を阻害するおそれがない。
【００５４】
重合反応に用いる溶媒としては、ヒドロシリル化を阻害しない有機溶媒が広く使用できる。具体的には、オクタン、トルエン、テトラヒドロフラン、ジオキサン等が挙げられるが、これらに限定されない。溶媒は、溶質が１０〜７０質量％になるように使用することが好ましい。１０質量％以上であれば、反応系が薄くならず、反応の進行が遅くならない。また、７０質量％以下であれば、粘度が高くならず、反応途中で系中を十分に攪拌できなくなるおそれがない。
【００５５】
反応は、通常４０〜１５０℃、好ましくは６０〜１２０℃、特に好ましくは７０〜１００℃の温度で行われる。反応温度が１５０℃以下であれば、分解等の副反応が起こりにくくなり、４０℃以上であれば、反応の進行は遅くならない。また、反応時間は、通常０．５〜６０時間、好ましくは３〜２４時間、特に好ましくは５〜１２時間である。
【００５６】
［（Ｂ）成分］
（Ｂ）成分は、下記式（１）及び／又は（２）で表されるエポキシ化合物である。
【化１７】
2019048905.tif 000018
【化１８】
2019048905.tif 000019
（式中、Ａは、単結合、又は下記式
【化１９】
2019048905.tif 000020
から選ばれる２価の有機基である。）
【００５７】
具体的には、以下の構造で示される。
【化２０】
2019048905.tif 000021
【化２１】
2019048905.tif 000022
【００５８】
上記Ａは２価の有機基の中でも、特に以下のものが好ましい。
【化２２】
2019048905.tif 000023
これらを用いることで、組成物の硬化物の物性がより良好となる。
【００５９】
これらエポキシ化合物（Ｂ）の持つアリル基がπ−π相互作用することで強度が向上するとともに、架橋間の隙間を埋めるように作用するため、硬化物の均質性が上がり、靱性が上がる。これによって、封止材として使用した場合、基板の反りによるクラックの発生を抑えることができると同時に、剥離も抑制できるので、ウエハレベルパッケージに好適に用いることができる。
【００６０】
（Ｂ）成分は、以下の方法で合成できる。
【００６１】
一般式（１２）で示される化合物１モルに対し、４倍モル量のメタノールと４倍モル量の塩化アリルを系中に加えて溶解させ、９倍モル量以上の水酸化ナトリウムを系中に添加し、その後加熱することでアリルエーテル化合物とする。それらにトルエンを加え、純水洗浄し、アルカリ成分を除去した後、有機層中の溶媒を減圧除去することで粗生成物を得る。これを１７０〜２６０℃で２〜１５時間程度加熱することで転移を起こし、ジアリルフェノール化合物（１３）を得る。
【００６２】
一般式（１３）で示される化合物１モルに対し、４倍モル量のメタノールと４倍モル量の塩化アリルを系中に加えて溶解させ、９倍モル量以上の水酸化ナトリウムを系中に添加し、その後加熱することでアリルエーテル化合物とする。それらにトルエンを加え、純水洗浄し、アルカリ成分を除去した後、有機層中の溶媒を減圧除去することで粗生成物を得る。これを１７０〜２６０℃で２〜１５時間程度加熱することでクライゼン転移を起こし、テトラアリルフェノール化合物（１４）を得る。
【００６３】
それに４倍モル量のメタノールと４倍モル量のエピクロロヒドリン、９倍モル量以上の水酸化ナトリウムを添加し、５０〜１５０℃で２〜２４時間程度反応させる。その後、トルエンを加え、純水で洗浄し、アルカリ成分を除去した後、有機層中の溶媒を減圧除去することで、エポキシ化合物（２）を得ることができる。
【化２３】
2019048905.tif 000024
【化２４】
2019048905.tif 000025
【化２５】
2019048905.tif 000026
【００６４】
（Ｂ）エポキシ化合物の含有量は、（Ａ）成分含有量１００質量部に対し、（Ｂ）成分が０．５〜１００質量部であるのが好ましく、３〜５０質量部がより好ましい。（Ｂ）成分の含有量が０．５質量部以上であれば、強度向上効果や接着力向上への効果が十分に得られ、１００質量部以下であれば耐薬品性、弾性率、線膨張係数に大きな悪影響を与えづらいため好ましい。
【００６５】
［（Ｃ）成分］
（Ｃ）成分のフェノール性硬化剤は、公知のものを広く使用可能であるが、好ましくは常温で固体であり、フェノール性水酸基を骨格中に２〜６個有するフェノール性硬化剤を用いることが好ましい。その中でも、以下の構造が例示できる。
【化２６】
2019048905.tif 000027
（式中、Ａｒは下記式
【化２７】
2019048905.tif 000028
から選ばれるフェノール基である。但し、ｙはそれぞれ独立に１〜２の整数であり、ｚはそれぞれ独立に０〜２の整数である）
【００６６】
具体的には以下のものが例示できるが、これらに限定されない。
【化２８】
2019048905.tif 000029
【００６７】
（Ｃ）成分の含有量は、組成物中のエポキシ基当量に対し、（Ｃ）成分中のフェノール性水酸基当量が７０ｍｏｌ％〜１４０ｍｏｌ％となるように配合するのが好ましく、９０ｍｏｌ％〜１１０ｍｏｌ％がより好ましい。前記範囲であれば、硬化反応が良好に進行する。また、前記範囲であれば、エポキシ基やフェノール性水酸基が過度にあまることがなく、信頼性は悪化しにくくなる。
【００６８】
［（Ｄ）成分］
（Ｄ）成分の硬化促進剤は、エポキシ基の開環に用いられるものであれば、広く使用可能である。前記硬化促進剤としては、イミダゾール、２−メチルイミダゾール、２−エチルイミダゾール、２−ウンデシルイミダゾール、２−ヘプタデシルイミダゾール、１，２−ジメチルイミダゾール、２−エチル−４−メチルイミダゾール、２−フェニルイミダゾール、２−フェニル−４−メチルイミダゾール、１−ベンジル−２−メチルイミダゾール、１−シアノエチル−２−メチルイミダゾール、１−シアノエチル−２−ウンデシルイミダゾール、１−シアノエチル−２−エチル−４−メチルイミダゾール、１−シアノエチル−２−フェニルイミダゾール、２−フェニル−４，５−ジヒドロキシメチルイミダゾール、２−フェニル−４−メチル−５−ヒドロキシメチルイミダゾール等のイミダゾール類、２−エチル−４−メチルイミダゾール２−（ジメチルアミノメチル）フェノール、トリエチレンジアミン、トリエタノールアミン、１，８−ジアザビシクロ［５．４．０］ウンデセン−７、トリス（ジメチルアミノメチル）フェノール等の第３級アミン類、ジフェニルホスフィン、トリフェニルホスフィン、トリブチルホスフィン等の有機ホスフィン類、オクチル酸スズ等の金属化合物、テトラフェニルホスホニウム・テトラフェニルボレート、テトラフェニルホスホニウム・エチルトリフェニルボレート等のテトラ置換ホスホニウム・テトラ置換ボレート等が挙げられる。
【００６９】
（Ｄ）成分の含有量は、（Ａ）成分１００質量部に対し、０．０５〜２０．０質量部が好ましく、０．５〜３．０質量部がより好ましい。前記範囲であれば、硬化反応が過不足なく進行する。０．０５質量部以上であれば、反応は不完全となりにくくなり、２０．０質量部以下であれば、硬化物が脆くなりにくくなる。
【００７０】
［（Ｅ）成分］
本発明の樹脂組成物は、ウエハ保護性を与え、更に、耐熱性、耐湿性、強度等を向上させ、硬化物の信頼性を上げるために、（Ｅ）成分として無機充填剤を含んでもよい。無機充填剤としては、例えば、タルク、焼成クレー、未焼成クレー、マイカ、ガラス等のケイ酸塩、酸化チタン、アルミナ、溶融シリカ（溶融球状シリカ、溶融破砕シリカ）、結晶シリカ粉末等の酸化物、炭酸カルシウム、炭酸マグネシウム、ハイドロタルサイト等の炭酸塩、水酸化アルミニウム、水酸化マグネシウム、水酸化カルシウム等の水酸化物、硫酸バリウム、硫酸カルシウム、亜硫酸カルシウム等の硫酸塩又は亜硫酸塩、ホウ酸亜鉛、メタホウ酸バリウム、ホウ酸アルミニウム、ホウ酸カルシウム、ホウ酸ナトリウム等のホウ酸塩、窒化アルミニウム、窒化ホウ素、窒化ケイ素等の窒化物等が挙げられる。これらの無機充填剤は、１種単独でも、２種以上を組み合わせて用いてもよい。これらの中でも、溶融シリカ、結晶シリカ等のシリカ粉末が好ましい。前記シリカ粉末としては、例えば、ヒュームドシリカ、沈降性シリカ等の補強性シリカ；石英等の結晶性シリカが挙げられる。具体的には、日本アエロジル（株）製のＡｅｒｏｓｉｌ（登録商標）Ｒ９７２、Ｒ９７４、Ｒ９７６；（株）アドマテックス製のＳＥ−２０５０、ＳＣ−２０５０、ＳＥ−１０５０、ＳＯ−Ｅ１、ＳＯ−Ｃ１、ＳＯ−Ｅ２、ＳＯ−Ｃ２、ＳＯ−Ｅ３、ＳＯ−Ｃ３、ＳＯ−Ｅ５、ＳＯ−Ｃ５；信越化学工業（株）製のＭｕｓｉｌ  １２０Ａ、Ｍｕｓｉｌ  １３０Ａ等が挙げられる。
【００７１】
無機充填剤の平均粒径は、特に限定されないが、０．０１〜２０μｍが好ましく、０．０１〜１０μｍがより好ましい。無機充填剤の平均粒子径が０．０１μｍ以上であれば、無機充填剤が凝集しにくくなり、強度が高くなるため好ましい。また、２０μｍ以下であれば、チップ間への樹脂の流動性が高くなり、充填性が良好になるため好ましい。なお、平均粒径は、レーザー光回折法による粒度分布測定装置によって求めることができ、質量平均値Ｄ５０（すなわち、累積質量が５０％となるときの粒子径又はメジアン径）として測定することができる。
【００７２】
（Ｅ）成分の含有量は、樹脂組成物の固形分中、２０〜９６質量％が好ましく、５０〜９６質量％がより好ましく、７５〜９４質量％が特に好ましい。無機充填剤の含有量が９６質量％以下であれば、加工性が良好となり強度が向上するため好ましい。また、２０質量％以上であれば、十分に効果を奏する。なお、固形分とは、有機溶剤以外の成分のことをいう。
【００７３】
［（Ｆ）有機溶剤］
本発明の樹脂組成物は、（Ｆ）成分として有機溶剤を含んでもよい。有機溶剤としては、例えば、Ｎ，Ｎ−ジメチルアセトアミド、メチルエチルケトン、Ｎ，Ｎ−ジメチルホルムアミド、シクロヘキサノン、シクロペンタノン、Ｎ−メチル−２−ピロリドン、メタノール、エタノール、イソプロパノール、アセトン、プロピレングリコールモノメチルエーテル、プロピレングリコールモノメチルエーテルアセテート、トルエン、キシレン等が挙げられ、特にメチルエチルケトン、シクロペンタノン、プロピレングリコールモノメチルエーテル、プロピレングリコールモノメチルエーテルアセテートが好ましいが、これらに限定されない。これらの有機溶剤は、１種単独でも、２種以上を混合して用いてもよい。有機溶剤の使用量は、樹脂組成物中の固形分濃度が６０〜９０質量％になる量が好ましい。
【００７４】
［その他の成分］
本発明の樹脂組成物は、難燃性の向上を目的として、難燃剤を含んでもよい。難燃剤としては、リン系難燃剤が挙げられ、ハロゲン原子を含有せずに難燃性を付与するものであるが、その例としてはホスファゼン化合物、リン酸エステル化合物、リン酸エステルアミド化合物等が挙げられる。ホスファゼン化合物やリン酸エステルアミド化合物は、分子内にリン原子と窒素原子を含有しているため、特に高い難燃性が得られる。難燃剤の含有量は、（Ａ）成分１００質量部に対し、５〜３０質量部が好ましい。
【００７５】
本発明の樹脂組成物は、シランカップリング剤を含んでもよい。シランカップリング剤を含むことにより、樹脂組成物の被接着体への密着性を更に高めることができる。シランカップリング剤としては、エポキシシランカップリング剤、芳香族含有アミノシランカップリング剤等が挙げられる。これらは、１種単独でも、２種以上を組み合わせて用いてもよい。シランカップリング剤の含有量は、特に限定されないが、本発明の樹脂組成物の中、０．０１〜５質量％が好ましい。
【００７６】
また、本発明の樹脂組成物は、更に、前述したもの以外の成分を含んでもよい。例えば、（Ａ）成分と（Ｂ）成分との相溶性を向上させるため、あるいは樹脂組成物の貯蔵安定性又は作業性等の各種特性を向上させるために、各種添加剤を適宜添加してもよい。例えば、脂肪酸エステル、グリセリン酸エステル、ステアリン酸亜鉛、ステアリン酸カルシウム等の内部離型剤、フェノール系、リン系又は硫黄系酸化防止剤等を添加することができる。また、カーボン等の顔料を用いて、組成物を着色することもできる。
【００７７】
その他の成分は、無溶剤で本発明の樹脂組成物に添加してもよいが、有機溶剤に溶解又は分散し、溶液又は分散液として調製してから添加してもよい。
【００７８】
また、上記樹脂組成物の硬化後における引張強度が６．０ＭＰａ以上であることが好ましく、特に８．０〜２０．０ＭＰａの範囲が好ましい。このような組成物であれば、良好な耐クラック性を示す。
【００７９】
上記本発明の組成物であれば、ウエハを一括してモールド（ウエハモールド）することができ、特に、大口径、薄膜ウエハに対して良好なモールド性を有し、同時に、高強度であって、基板との剥離がおきづらい高接着性を有し、モールド工程を良好に行うことができ、ウエハレベルパッケージに好適に用いることができる。
【００８０】
［樹脂フィルム］
本発明の樹脂フィルムは、上記本発明の樹脂組成物がフィルム化されたものである。すなわち、本発明の樹脂フィルムは、前記樹脂組成物を用いて、フィルム状に加工して得られるものである。フィルム状に形成されることで、大口径、薄膜ウエハに対して良好なモールド性能を有するものとなり、ウエハを一括してモールドする際に、樹脂を流し込む必要がないため、ウエハ表面への充填不良等の問題を生じさせることがない。また、前記樹脂組成物を用いて形成された樹脂フィルムであれば、強度や接着力が高いため、各種エラーの起きづらいウエハモールド材となる。
【００８１】
本発明の樹脂フィルムの硬化後における引張強度は６．０ＭＰａ以上であることが好ましく、特に８．０〜２０．０ＭＰａの範囲が好ましい。引張強度が６．０ＭＰａ以上であれば、基板やチップの熱による膨張収縮、半導体パッケージ搭載時の力等によってクラックが入ることを防ぐことができる。
【００８２】
また、本発明の樹脂フィルムは、硬化後弾性率を、フィラー無しのフィルムでは１５０〜１，５００ＭＰａ、フィラーを入れたフィルムでは１，０００〜２０，０００ＭＰａ程度とすることが好ましい。弾性率が高くなることで、パッケージが変形しづらくなり、保護性能が上がる。
【００８３】
更に、本発明の樹脂フィルムを用いると、従来の樹脂フィルムでは通常１．５〜２．５％程度だった硬化物の伸び率を、２．０〜３．５％程度とすることができる。伸び率が大きいことで、パッケージが反っても基板との剥離が起こりづらくなる。
【００８４】
本発明の樹脂フィルムは、前記樹脂組成物から得られる樹脂フィルムに保護フィルムが積層されたものであってもよい。この場合の本発明の樹脂フィルムの製造方法の一例について説明する。
【００８５】
前記（Ａ）〜（Ｄ）成分、並びに必要に応じて（Ｅ）、（Ｆ）成分、及びその他の成分を混合して樹脂組成物溶液を作製し、該樹脂組成物溶液をリバースロールコータ、コンマコータ等を用いて、所望の厚さになるように保護フィルムに塗布する。前記樹脂組成物溶液が塗布された保護フィルムをインラインドライヤに通し、４０〜１８０℃で２〜３０分間かけて有機溶剤を除去することにより乾燥させ、次いでロールラミネーターを用いて別の保護フィルムと圧着し、積層することにより、樹脂フィルムが積層された積層体フィルムを得ることができる。この積層体フィルムをウエハモールド材として用いた場合、良好なモールド性を与える。
【００８６】
本発明の樹脂組成物をフィルム状に形成する場合、厚みに制限はないが、好ましくは２ｍｍ以下、より好ましくは５０μｍ以上１，２００μｍ以下、更に好ましくは８０〜８５０μｍである。このような厚みであれば、半導体封止材として、保護性に優れるため好ましい。
【００８７】
前記保護フィルムは、本発明の樹脂組成物からなる樹脂フィルムの形態を損なうことなく剥離できるものであれば特に限定されないが、ウエハ用の保護フィルム及び剥離フィルムとして機能するものであり、通常、ポリエチレン（ＰＥ）フィルム、ポリプロピレン（ＰＰ）フィルム、ポリメチルペンテン（ＴＰＸ）フィルム、離型処理を施したポリエステルフィルム等のプラスチックフィルム等が挙げられる。また、剥離力は、５０〜３００ｍＮ／ｍｉｎが好ましい。保護フィルムの厚さは、２５〜１５０μｍが好ましく、３８〜１２５μｍがより好ましい。
【００８８】
［半導体積層体及びその製造方法］
本発明の半導体積層体は、半導体ウエハ上に上記本発明の樹脂フィルムの硬化物を有するものである。本発明の半導体積層体の製造方法は、前記樹脂フィルムを半導体ウエハに貼り付け、該半導体ウエハをモールドする工程と、前記樹脂フィルムを加熱硬化する工程を有する方法である。
【００８９】
前記半導体ウエハとしては、表面に半導体素子（チップ）が積載されたウエハであっても、表面に半導体素子が作製された半導体ウエハであってもよい。本発明の樹脂フィルムは、モールド前にはこのようなウエハ表面に対する充填性が良好であり、また、モールド後には高強度・高接着性を有し、このようなウエハの保護性にも優れる。また、本発明の樹脂フィルムは、直径８インチ以上、例えば、直径８インチ（２００ｍｍ）、１２インチ（３００ｍｍ）又はそれ以上といった大口径のウエハや薄膜ウエハ、及び角型基板をモールドするのに好適に用いることができる。前記薄型ウエハとしては、厚さ５〜４００μｍに薄型加工されたウエハが好ましい。角型基板は通常、ガラス繊維を含有しているプラスチックであり、厚みは５０〜１，２００μｍが好ましい。特に本発明では長一辺が２０ｃｍ以上８５０ｃｍ以下の四角形で、厚みが２０μｍ以上１８００μｍ以下の基板に用いることが好ましい。
【００９０】
本発明の樹脂フィルムを用いたウエハのモールド方法については、特に限定されないが、例えば、樹脂フィルム上に貼られた一方の保護層を剥がし、（株）タカトリ製の真空ラミネーター（製品名：ＴＥＡＭ−３００）を用いて、真空チャンバー内を真空度５０〜１，０００Ｐａ、好ましくは５０〜５００Ｐａ、例えば１００Ｐａに設定し、８０〜２００℃、好ましくは８０〜１３０℃、例えば１００℃で他方の保護層が貼られた樹脂フィルムを前記ウエハに一括して密着させ、常圧に戻した後、前記ウエハを室温まで冷却して前記真空ラミネーターから取り出し、他方の保護層を剥離することで行うことができる。
【００９１】
また、半導体チップが積層されたウエハに対しては、コンプレッションモールド装置や真空ダイヤフラムラミネーターと平坦化のための金属板プレスを備えた装置等を好適に使用することができる。例えば、コンプレッションモールド装置としては、アピックヤマダ（株）製の装置（製品名：ＭＺ−８２４−０１）を使用することができ、半導体チップが積層された３００ｍｍシリコンウエハをモールドする際は、１００〜１８０℃、成型圧力１００〜３００ｋＮ、クランプタイム３０〜９０秒、成型時間５〜２０分で成型が可能である。
【００９２】
また、真空ダイヤフラムラミネーターと平坦化のための金属板プレスを備えた装置としては、ニチゴー・モートン（株）製の装置（製品名：ＣＶＰ−３００）を使用することができ、ラミネーション温度１００〜１８０℃、真空度５０〜５００Ｐａ、圧力０．１〜０．９ＭＰａ、ラミネーション時間３０〜３００秒でラミネートした後、上下熱板温度１００〜１８０℃、圧力０．１〜３．０ＭＰａ、加圧時間３０〜３００秒で樹脂成型面を平坦化することが可能である。
【００９３】
モールド後、１２０〜２２０℃、１５〜３６０分間の条件で樹脂フィルムを加熱することにより、樹脂フィルムを硬化することができる。これにより、半導体積層体が得られる。
【００９４】
［半導体装置及びその製造方法］
本発明の半導体装置は、上記本発明の半導体積層体が個片化されたものである。本発明の半導体装置の製造方法は、上記本発明の半導体積層体の製造方法によって製造した半導体積層体を個片化する工程を有する方法である。このように、樹脂フィルムでモールドされた半導体ウエハを個片化することで、加熱硬化皮膜を有する半導体装置が得られる。モールドされたウエハは、ダイシングテープ等の半導体加工用保護テープにモールド樹脂面あるいはウエハ面が接するように貼られ、ダイサーの吸着テーブル上に設置され、このモールドされたウエハは、ダイシングブレードを備えるダイシングソー（例えば、（株）ＤＩＳＣＯ製ＤＦＤ６３６１）を使用して切断される。ダイシング時のスピンドル回転数及び切断速度は、適宜選択すればよいが、通常、スピンドル回転数２５，０００〜４５，０００ｒｐｍ、切断速度１０〜５０ｍｍ／ｓｅｃである。また、個片化されるサイズは半導体パッケージの設計によるが、概ね２ｍｍ×２ｍｍ〜３０ｍｍ×３０ｍｍ程度である。
【００９５】
このように、前記樹脂フィルムでモールドされた半導体ウエハは、樹脂フィルムの強度と接着力が高いため、半導体ウエハが十分に保護されたものとなるので、これを個片化することで歩留まりよく高品質な半導体装置を製造することができる。
【実施例】
【００９６】
以下、合成例、実施例及び比較例を示して本発明をより具体的に説明するが、本発明は下記の実施例に限定されるものではない。
【００９７】
使用した化合物Ｓ−１〜Ｓ−９は、以下のとおりである。
【化２９】
2019048905.tif 000030
【化３０】
2019048905.tif 000031
【化３１】
2019048905.tif 000032
【化３２】
2019048905.tif 000033
【化３３】
2019048905.tif 000034
【化３４】
2019048905.tif 000035
【化３５】
2019048905.tif 000036
【化３６】
2019048905.tif 000037
【化３７】
2019048905.tif 000038
【００９８】
［エポキシ化合物（１）合成例］
撹拌機、温度計、窒素置換装置及び還流冷却器を具備した５Ｌフラスコ内に、化合物Ｓ−１  ６１７ｇ（２．０モル）、メタノール２５６ｇ（８．０モル）、エピクロロヒドリン  ８５２ｇ（８．０モル）を加え、水酸化ナトリウム７６８ｇ（１９．２モル）を２時間かけて添加し、その後、６０℃まで温度を上げて３時間反応させた。反応後、トルエン５００ｍＬ加え、水層が中性になるまで純水で洗浄した後、有機層中の溶媒を減圧下で除去し、エポキシ化合物（１）  ７５７ｇ（１．８モル）を得た。
【化３８】
2019048905.tif 000039
【００９９】
［エポキシ化合物（２）合成例］
撹拌機、温度計、窒素置換装置及び還流冷却器を具備した５Ｌフラスコ内に、化合物Ｓ−１  ６１７ｇ（２．０モル）、メタノール２５６ｇ（８．０モル）、塩化アリル７２４ｇ（８．０モル）を加え、水酸化ナトリウム７６８ｇ（１９．２モル）を粒状のまま２時間かけて添加し、添加終了後、６０℃まで加温し３時間熟成した。その後、反応溶液中にトルエン５００ｍＬを加え、水層が中性になるまで純水で洗浄作業を行った後、有機層中の有機溶媒を減圧下で除去し、粗生成物７４０ｇを得た。これを再度、撹拌機、温度計、窒素置換装置及び還流冷却器を具備した５Ｌフラスコに移し、１８０℃で４時間撹拌することでクライゼン転移を起こした。その後、系中を４５℃まで温度を下げ、再度メタノ−ル２４５ｇ（７．６モル）、エピクロロヒドリン８１０ｇ（７．６モル）を加え、水酸化ナトリウム３６５ｇ（９．１モル）を１時間かけて添加し、その後、６０℃まで温度を上げて３時間反応させた。反応後、トルエン５００ｍＬを加え、水層が中性になるまで純水で洗浄した後、有機層中の有機溶媒を減圧下で留去し、エポキシ化合物（２）  ８５１ｇ（１．７モル）を得た。
【化３９】
2019048905.tif 000040
【０１００】
［エポキシ化合物（３）合成例］
撹拌機、温度計、窒素置換装置及び還流冷却器を具備した５Ｌフラスコ内に、化合物Ｓ−９  ５８０ｇ（２．０モル）、メタノール２５６ｇ（８．０モル）、塩化アリル７２４ｇ（８．０モル）を加え、水酸化ナトリウム７６８ｇ（１９．２モル）を粒状のまま２時間かけて添加し、添加終了後、６０℃まで加温し３時間熟成した。その後、反応溶液にトルエン５００ｍＬを加え、系中に含まれるアルカリ成分が除去されるまで純水で洗浄作業を行った。その後、有機層中の有機溶媒を減圧下で留去し、粗生成物７２０ｇを得た。これを撹拌機、温度計、窒素置換装置及び還流冷却器を具備した５Ｌフラスコに移し、１８０℃で４時間撹拌することでクライゼン転移を起こした。その後、系中を４５℃まで温度を下げ、再度メタノ−ル２４９ｇ（７．８モル）、エピクロロヒドリン８３０ｇ（７．８モル）を加え、水酸化ナトリウム３７５ｇ（９．３モル）を１時間かけて添加し、その後、６０℃まで温度を上げて３時間反応させた。反応後、水層が中性になるまで純水で洗浄した後、有機層中の有機溶媒を減圧下で留去し、エポキシ化合物（３）  ８６８ｇ（１．８モル）を得た。
【化４０】
2019048905.tif 000041
【０１０１】
［１］樹脂の合成
合成例において、重量平均分子量（Ｍｗ）は、ＧＰＣカラム  ＴＳＫｇｅｌ  Ｓｕｐｅｒ  ＨＺＭ−Ｈ（東ソー（株）製）を用い、流量０．６ｍＬ／分、溶出溶媒テトラヒドロフラン、カラム温度４０℃の分析条件で、単分散ポリスチレンを標準とするゲルパーミエーションクロマトグラフィー（ＧＰＣ）により測定した値である。
【０１０２】
［樹脂合成例１］
撹拌機、温度計、窒素置換装置及び還流冷却器を具備した３Ｌフラスコ内に、化合物Ｓ−２  １９５．９ｇ（０．３３３モル）を加えた後、トルエン１，４００ｇを加え、７０℃に加温した。その後、塩化白金酸トルエン溶液（白金濃度０．５質量％）１．０ｇを投入し、化合物Ｓ−３  ４１４．９ｇ（０．２６７モル）、及び化合物Ｓ−４  １３．０ｇ（０．０６７モル）を各々１時間かけて滴下した（ヒドロシリル基の合計モル数／アルケニル基の合計モル数＝０．５００／０．５００＝１／１）。滴下終了後、１００℃まで加温し、６時間熟成した後、反応溶液からトルエンを減圧留去し、下記式で表される構造の樹脂１  ５７０ｇを得た。樹脂１のＭｗは、３７，４００であった。なお、樹脂１中に含まれるシロキサン量は、６７質量％であった。
【化４１】
2019048905.tif 000042
【０１０３】
［樹脂合成例２］
撹拌機、温度計、窒素置換装置及び還流冷却器を具備した３Ｌフラスコ内に、化合物Ｓ−２  １３３．５ｇ（０．２２７モル）を加えた後、トルエン１，５００ｇを加え、７０℃に加温した。その後、塩化白金酸トルエン溶液（白金濃度０．５質量％）１．０ｇを投入し、化合物Ｓ−５  ５２５．６ｇ（０．１８２モル）、及び化合物Ｓ−４  ８．８ｇ（０．０４５モル）を各々１時間かけて滴下した（ヒドロシリル基の合計モル数／アルケニル基の合計モル数＝０．５００／０．５００＝１）。滴下終了後、１００℃まで加温し、６時間熟成した後、反応溶液からトルエンを減圧留去し、下記式で表される樹脂２  ６０５ｇを得た。樹脂２のＭｗは、５１，１００であった。なお、樹脂２中に含まれるシロキサン量は、７９質量％であった。
【化４２】
2019048905.tif 000043
【０１０４】
［樹脂合成例３］
撹拌機、温度計、窒素置換装置及び還流冷却器を具備した３Ｌフラスコ内に、化合物Ｓ−２  １０４．９ｇ（０．１７９モル）、及び化合物Ｓ−６  ６１．５ｇ（０．１４３モル）、及び化合物Ｓ−７  ６．６ｇ（０．０３６モル）を加えた後、トルエン１，６００ｇを加え、７０℃に加温した。その後、塩化白金酸トルエン溶液（白金濃度０．５質量％）１．０ｇを投入し、化合物Ｓ−５  ５１６．３ｇ（０．１７９モル）、及び化合物Ｓ−４  ３４．７ｇ（０．１７９モル）を各々１時間かけて滴下した。滴下終了後、１００℃まで加温し６時間熟成した後、反応溶液からトルエンを減圧留去し、樹脂３  ６８０ｇを得た。樹脂３のＭｗは、４６，８００であった。なお、樹脂３中に含まれるシロキサン量は、７２質量％であった。
【化４３】
2019048905.tif 000044
【０１０５】
［樹脂合成例４］
撹拌機、温度計、窒素置換装置及び還流冷却器を具備した３Ｌフラスコ内に、化合物Ｓ−８  １４０．２ｇ（０．３３３モル）を加えた後、トルエン１，５００ｇを加え、７０℃に加温した。その後、塩化白金酸トルエン溶液（白金濃度０．５質量％）１．０ｇを投入し、Ｓ−３  ５１８．７ｇ（０．３３３モル）を１時間かけて滴下した。滴下終了後、１００℃まで加温し６時間熟成した後、反応溶液からトルエンを減圧留去し、樹脂４  ６１０ｇを得た。樹脂４のＭｗは、４９，５００であった。なお、樹脂４中に含まれるシロキサン量は、７９質量％であった。
【化４４】
2019048905.tif 000045
【０１０６】
［樹脂合成例５］
撹拌機、温度計、窒素置換装置及び還流冷却器を具備した３Ｌフラスコ内に、化合物Ｓ−８  ４２０．５ｇ（１．０００モル）を加えた後、トルエン１，４００ｇを加え、７０℃に加温した。その後、塩化白金酸トルエン溶液（白金濃度０．５質量％）１．０ｇを投入し、Ｓ−４  １９４．４ｇ（１．０００モル）を各々１時間かけて滴下した（ヒドロシリル基の合計モル数／アルケニル基の合計モル数＝１．０００／１．０００＝１．００）。滴下終了後、１００℃まで加温し６時間熟成した後、反応溶液からトルエンを減圧留去し、樹脂５  ５７０ｇを得た。樹脂５のＭｗは、５３，２００であった。なお、樹脂５中にシロキサンは含まれない。
【化４５】
2019048905.tif 000046
【０１０７】
［２］樹脂フィルムの作製
［実施例１〜２４及び比較例１〜６］
下記表１、２に記載した組成で、（Ａ）合成例５で合成したエポキシ樹脂（樹脂５）、又は合成例１〜４で合成したシリコーン変性エポキシ樹脂（樹脂１〜４）、（Ｂ）エポキシ化合物（１）〜（４）、（Ｃ）フェノール性硬化剤、（Ｄ）硬化促進剤、及び（Ｅ）無機充填剤を配合した。更に、固形成分濃度が６５質量％となる量のシクロペンタノンを添加し、スターラー、又は、ホモミキサーを使用して撹拌し、混合及び分散して、樹脂組成物の分散液を調製した。（Ａ）成分中に含まれるエポキシ基と（Ｂ）成分中に含まれるエポキシ基に対して、同モル数になるように（Ｃ）フェノール性硬化剤を加えた。
【０１０８】
フィルムコーターとしてダイコーターを用い、保護フィルムとしてＥ７３０４（商品名、東洋紡（株）製ポリエステル、厚さ７５μｍ、剥離力２００ｍＮ／５０ｍｍ）を用いて、各樹脂組成物を保護フィルム上に樹脂形状２５０ｍｍ角で塗布した。次いで、１００℃に設定されたオーブンに３０分間入れることで溶剤を完全に蒸発させ、膜厚１００μｍの樹脂フィルムを前記保護フィルム上に形成した。
【０１０９】
上記以外に樹脂組成物の調製に用いた各成分を下記に示す。
【０１１０】
［エポキシ化合物］
【化４６】
2019048905.tif 000047
【０１１１】
［フェノール性硬化剤］
【化４７】
2019048905.tif 000048
【化４８】
2019048905.tif 000049
【化４９】
2019048905.tif 000050
【０１１２】
［硬化促進剤］
・キュアゾール２Ｐ４ＭＨＺ（四国化成工業（株）製、２−フェニル−４−メチル−５−ヒドロキシメチルイミダゾール）
【０１１３】
［無機充填剤］
・シリカ（（株）アドマテックス製、平均粒径５．０μｍ）
【０１１４】
［３］樹脂フィルムの評価
得られた樹脂フィルムについて、以下の方法で評価を行った。結果を表１、２に示す。
【０１１５】
＜引張強度の測定方法＞
引張強度測定装置（島津製作所製オートグラフＡＧＳ−５ｋＮＧ）を用いて、作製した硬化済みフィルムの引張弾性率、強度、及び伸び率を測定した。樹脂フィルムの硬化条件は１８０℃×４時間とした。
【０１１６】
＜接着試験方法＞
作製したフィルムを２０ｍｍ角シリコンウエハに貼り付け、その上から２ｍｍ角に切ったシリコンチップを押し当てて、それらを加熱硬化（１８０℃×４時間）し、その後、接着力測定装置（ノードソン・アドバンスト・テクノロジー社製万能型ボンドテスター  シリーズ４０００（ＤＳ−１００））を用いて、チップの横からはじいた際の接着力を測定した（ダイシェアテスト）。
【０１１７】
＜柔軟性試験＞
作製したフィルムを外径８．５ｃｍのプラスチック製の円筒に巻きつけ、１０秒間静置後、フィルムを元に戻し、フィルム上に異常がないか確認を行った。割れ等が発生していた場合は「×」、変化がない場合は「○」とした。
【０１１８】
【表１】
2019048905.tif 000051
【表２】
2019048905.tif 000052
【０１１９】
以上の結果、本発明の樹脂組成物から得られる樹脂フィルムは、（Ｂ）成分を含まない組成物から得られた比較例の樹脂フィルムと比べて、全体的に強度が大きく増し、接着力も改善し、柔軟性も増していることが確認できた。この特徴から、本発明の樹脂組成物を半導体封止用フィルムに用いた場合、クラックが発生しづらく、剥離も起こりづらいと言える。
【０１２０】
本発明の樹脂組成物は、アリル基を持つ特定構造のエポキシ化合物を含むことで、硬化物の強度と接着力が大きく改善できる。これにより、例えば、フィルム状モールド用途に本発明の樹脂組成物を使用した場合、チップ搭載ウエハに対して、良好な耐クラック性、難剥離性を示すことが可能である。
【０１２１】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【手続補正書】
【提出日】平成30年8月21日(2018.8.21)
【手続補正１】
【補正対象書類名】明細書
【補正対象項目名】００６８
【補正方法】変更
【補正の内容】
【００６８】
［（Ｄ）成分］
（Ｄ）成分の硬化促進剤は、エポキシ基の開環に用いられるものであれば、広く使用可能である。前記硬化促進剤としては、イミダゾール、２−メチルイミダゾール、２−エチルイミダゾール、２−ウンデシルイミダゾール、２−ヘプタデシルイミダゾール、１，２−ジメチルイミダゾール、２−エチル−４−メチルイミダゾール、２−フェニルイミダゾール、２−フェニル−４−メチルイミダゾール、１−ベンジル−２−メチルイミダゾール、１−シアノエチル−２−メチルイミダゾール、１−シアノエチル−２−ウンデシルイミダゾール、１−シアノエチル−２−エチル−４−メチルイミダゾール、１−シアノエチル−２−フェニルイミダゾール、２−フェニル−４，５−ジヒドロキシメチルイミダゾール、２−フェニル−４−メチル−５−ヒドロキシメチルイミダゾール等のイミダゾール類、２−（ジメチルアミノメチル）フェノール、トリエチレンジアミン、トリエタノールアミン、１，８−ジアザビシクロ［５．４．０］ウンデセン−７、トリス（ジメチルアミノメチル）フェノール等の第３級アミン類、ジフェニルホスフィン、トリフェニルホスフィン、トリブチルホスフィン等の有機ホスフィン類、オクチル酸スズ等の金属化合物、テトラフェニルホスホニウム・テトラフェニルボレート、テトラフェニルホスホニウム・エチルトリフェニルボレート等のテトラ置換ホスホニウム・テトラ置換ボレート等が挙げられる。